РАЗДЕЛИТЕЛЬНЫЙ СТАКАН ДЛЯ НАСОСОВ С МАГНИТНОЙ МУФТОЙ, А ТАКЖЕ СПОСОБ ИЗГОТОВЛЕНИЯ

1. Разделительный стакан (1), имеющий:
- фланцевую часть (4);
- дно (2);
- боковую стенку (3), располагаемую в зазоре в смонтированном состоянии разделительного стакана, которая по меньшей мере частично состоит из материала, содержащего никелевый компонент,
отличающийся тем,
что этот материал представляет собой никелево-хромовый сплав, который содержит по меньшей мере 50 весовых процентов никеля и от 17 до 21 весовых процентов хрома.
2. Разделительный стакан по п. 1, отличающийся тем, что материал представляет собой сплав никеля-хрома-железа, при этом доля никеля - максимум 55 весовых процентов, а доля железа составляет от 10 до 25 весовых процентов.
3. Разделительный стакан по п. 2, отличающийся тем, что материал содержит молибден, при этом доля молибдена составляет от 2,8 до 3,3 весовых процента.
4. Разделительный стакан по одному из пп. 1-3, отличающийся тем, что материал содержит ниобий, при этом доля ниобия составляет от 0,5 до 10, предпочтительно от 3 до 7, особенно предпочтительно от 4,75 до 5,5 весового процента, или что материал содержит ниобий и тантал, при этом доля ниобия и тантала вместе составляет от 0,5 до 10, предпочтительно от 3 до 7, особенно предпочтительно от 4,75 до 5,5 весового процента.
5. Разделительный стакан по п. 1, отличающийся тем, что материал содержит алюминий и титан, при этом доля алюминия составляет от 0,2 до 0,8, предпочтительно от 0,4 до 0,6 весового процента, и/или доля титана составляет от 0,65 до 1,15, предпочтительно от 0,8 до 1,15 весового процента.
6. Разделительный стакан по п. 1, отличающийся тем, что материал представляет собой сплав никеля-хрома-молибдена, при этом доля хрома составляет 21 весовой процент и доля никеля - по меньшей мере 56 весовых процентов, в частности 56,6 весового процента, а доля молибдена составляет 17 весовых процентов.
7. Разделительный стакан по п. 6, отличающийся тем, что материал содержит железо, при этом доля железа составляет максимум 2 весовых процента.
8. Разделительный стакан по п. 6 или 7, отличающийся тем, что боковая стенка (3) представляет собой боковую стенку (3), приведенную в шаге обработки давлением к заданной геометрии, которая имеет степень деформации выше 10 процентов, предпочтительно от 20 до 50 процентов, более предпочтительно от 30 до 40 процентов, в частности 35 процентов.
9. Разделительный стакан по п. 1, отличающийся тем, что он не имеет сварных швов, воспринимающих давление.
10. Способ изготовления разделительного стакана (1), включающий в себя этапы:
- выполнение фланцевой части (4) разделительного стакана (1);
- выполнение дна (2) разделительного стакана;
- выполнение боковой стенки (3), располагаемой в зазоре в смонтированном состоянии разделительного стакана, по меньшей мере частично из материала, содержащего никелевый компонент, причем эта боковая стенка (3) посредством этапа обработки давлением приводится к заданной геометрии,
отличающийся тем,
что для этого материала выбирают никелево-хромовый сплав в состоянии после диффузионного отжига, который содержит по меньшей мере 50 весовых процентов никеля и от 17 до 21 весового процента хрома, и что после обработки давлением осуществляется твердение посредством термообработки.
11. Способ по п. 10, отличающийся тем, что обработка давлением представляет собой холодную обработку давлением, и что после холодной обработки давлением осуществляется твердение старением, в частности в температурных пределах от 605 до 728°С, причем без промежуточного диффузионного отжига после холодной обработки давлением.